(57)【要約】【課題】軟弱地盤の改良や盛土補強として用いられるだけでなく、コンクリート剥離落下、落石防止用等としても有用な土木用ネット状編織物を提供するものである。【解決手段】パラ型全芳香族ポリアミド特にコポリパラフェニレン ３．４’オキシジフェニレンテレフタルアミドからなる繊維糸条を用いて製織された少なくとも３軸のネット状編織物とし、樹脂を特定量付着することにより、該ネット状編織物の５％伸長時の引張強力が経方向で６０ｋＮ／ｍ〜１００ｋＮ／ｍ，緯方向で２０ｋＮ／ｍ〜４０ｋＮ／ｍ、且つ経糸、緯糸各１本の最大引張強力の４０％荷重下におけるクリープ伸びが１０％以下とする。【選択図】なし【特許請求の範囲】
【請求項１】
合成繊維糸条を用いて製編又は製織された基布に、樹脂が被覆されたネット状編織物において、ａ）該合成繊維糸条がパラ型アラミド繊維からなる繊維糸条であり、b）該樹脂の付着量が全繊維重量に対して少なくとも３０％であり、c）該ネット状編織物が少なくとも３軸からなるネット状編織物であり、d）得られたネット状編織物の５％伸長時の引張強力が経方向で６０ｋＮ／ｍ〜１００ｋＮ／ｍ、緯方向で２０ｋＮ／ｍ〜４０ｋＮ／ｍであり、且つ最大引張強力の４０％荷重下におけるクリープ伸びが経方向、緯方向とも１０％以下であることを特徴とする土木用ネット状編織物。
【請求項２】
パラ型アラミド繊維がコポリパラフェニレン ３．４’オキシジフェニレンテレフタルアミドからなる請求項１記載の土木用ネット状編織物。
【請求項３】
該樹脂が、エポキシ系、不飽和ポリエステル系、アクリル系、ポリオレフィン系、塩化ビニル系のうち少なくとも一種からなる樹脂である請求項１、２いずれか記載の土木用ネット状編織物。
【請求項４】
ネット状編織物の５％伸長時の引張強力が経方向で７０ｋＮ／ｍ〜１００ｋＮ／ｍ，緯方向で３０ｋＮ／ｍ〜４０ｋＮ／ｍであり、且つ最大引張強力の４０％荷重下におけるクリープ伸びが経方向、緯方向とも９％以下である請求項１、２、３いずれか記載の土木用ネット状編織物。
【発明の詳細な説明】
【技術分野】
【０００１】
土木建設用として、軟弱地盤、盛土補強用としてだけでなく、落石防止用、コンクリート剥離落下防止用等にも有用なネット状編織物を提供する。
【背景技術】
【０００２】
従来より、軟弱地盤の改良や盛土補強工法として、敷網法が盛んに利用されている。この工法に利用される敷網として、経糸と緯糸からなる網目織物状基布を熱可塑性重合体でコーティングした敷網等が用いられている。こうした敷網は強度が弱く、大量の土砂や盛土を支えたり、落石防止等には用いることはできなかった。そのため高強度の土木用資材シートが検討されている。例えば特開平５−５９７１４号公報には、基布に樹脂が被覆されたネット状編織物の１５％伸長時の引張強力が経方向で２ｔｏｎ（１９．６ｋＮ）／ｍ以上、緯方向で１ｔｏｎ（９．８ｋＮ）／ｍ以上を示し経糸、緯糸各１本の最大引張強力の４０％荷重下におけるクリープ伸びが９％以下のネット状編織物が提案されている。確かにこのネット状編織物は軟弱地盤補強、盛土補強としては有用であるが、しかしながら落石防止、コンクリート剥離落下防止という耐衝撃性という面では十分なものではなかった。また高アルカリ性、低酸性下のような劣悪な環境では劣化が発生しやすいという欠点もあった。また特開２００４−１５０００３号公報では高強力のパラ型アラミド繊維を用いて高強度の土木資材用シートが提案されている。このものでも高強度シートが得られるが、しかしながらパラ型アラミド繊維の耐薬品性を高めるため、他繊維素材で被覆し、更に合成樹脂でパラ型アラミド繊維を被覆するという複雑な工程を得ること、更に耐衝撃性の樹脂を含浸してレキ等による耐衝撃性を向上させることが提案されている。しかしながらこの方法で得られる土木資材用シートは硬く、高目付けのものとなったり、安定性や歩留まりの低下という問題点があった。本発明はこうした現状に鑑み、軟弱地盤補強、盛土補強としてだけでなく、落石防止、コンクリート剥離落下防止にも同時に有用な土木用ネット状編織物を提供することにある。
【０００３】
【特許文献１】特開平５−５９７１４号公報
【特許文献２】特開２００４−１５０００３号公報
【発明の開示】
【発明が解決しようとする課題】
【０００４】
軟弱地盤の改良や盛土補強として用いられるだけでなく、コンクリート剥離落下、落石防止用等としても有用な土木用ネット状編織物を提供するものである。
【０００５】
本発明者らは落石やコンクリート剥離落下などの衝撃を吸収するためにはネット状編織物の初期伸長時、特に５％伸長時の引張強力を特定範囲の値にすることが必要であるという知見、また盛土補強等には、ネット状編織物の最大引張強力の４０％荷重でのクリープ特性を所定範囲とすることが必要であるという知見に至り、これらの特性を同時に満たすネット状編織物を検討し本発明を完成した。
【課題を解決するための手段】
【０００６】
即ち本発明は、高強度繊維であるパラ型全芳香族ポリアミド特に耐薬品性に優れるコポリパラフェニレン ３．４’オキシジフェニレンテレフタルアミドからなる繊維糸条を用いて製編織された少なくとも３軸のネット状編織物とし、樹脂を特定量付着することにより、該ネット状編織物の５％伸長時の引張強力が経方向で６０ｋＮ／ｍ〜１００ｋＮ／ｍ、緯方向で２０ｋＮ／ｍ〜４０ｋＮ／ｍ、且つ最大引張強力の４０％荷重下におけるクリープ伸びが経方向、緯方向とも１０％以下とし、落石等衝撃吸収、盛土補強用耐クリープ性を同時に満たすネット状編織物とする。
【０００７】
かくして本発明によれば、アラミド繊維糸条を用いて製織された基布に、樹脂が被覆されたネット状編織物において、ａ）該アラミド繊維糸条がコポリパラフェニレン ３．４’オキシジフェニレンテレフタルアミドからなる繊維糸条であり、b）該樹脂の付着量が全繊維重量に対して少なくとも３０％であり、ｃ）該ネット状編織物が少なくとも３軸からなるネット状編織物であり、ｄ）得られたネット状編織物の５％伸長時の引張強力が経方向で６０ｋＮ／ｍ〜１００ｋＮ／ｍ、緯方向で２０ｋＮ／ｍ〜４０ｋＮ／ｍであり、且つ最大引張強力の４０％荷重下におけるネット状編織物の経方向、緯方向のクリープ伸びが１０％以下であることを特徴とする、軟弱地盤補強、盛土補強としてだけでなく、落石防止や、コンクリート剥離落下防止にも同時に有用な土木用ネット状編織物を提供することができる。
【発明の効果】
【０００８】
本発明のネット状編織物は、初期伸長時の引張特性、クリープ特性が良好でかつ耐薬品性の優れたものであり、落石防止、盛土補強等の広範囲の用途に、厳しい環境下でも耐えうるものである。
【発明を実施するための最良の形態】
【０００９】
発明において、経糸、緯糸を構成する繊維糸条は、高強度繊維である、パラ型全芳香族ポリアミド繊維、特にコポリパラフェニレン ３．４’オキシジフェニレンテレフタルアミド繊維糸条であることが必要である。コポリパラフェニレン ３．４’オキシジフェニレンテレフタルアミドはパラ型全芳香族ポリアミドの中でも特に耐薬品性が良好で一般土木用としては最高の耐薬品性を備えている。該コポリパラフェニレン ３．４’オキシジフェニレンテレフタルアミドを使用することによって高強度とすることができるだけでなく、厳しい環境下でも耐えうるものとなる。
【００１０】
本発明において用いられる繊維糸条は、ネットの経糸、緯糸を構成する各糸条の総デニールが１０００〜２０００００デニールの範囲であることが望ましい。ネットの経糸、緯糸を構成する各糸条の総デニールが１０００デニール未満であると、土木用繊維資材、特に軟弱地盤改良用、盛土補強用ネットとしては十分な引張強力を得る事が出来ない。又、総デニールが２０００００デニールを越えると、ネット状基布を製織、製編する事が困難になる為好ましくない。
【００１１】
本発明において、ネット状編織物として、少なくとも３軸のネット状編織物であることが必要で、該ネット状編織物を構成する組織形態としては、格別の限定はないが例えば、平織り、からみ織り、もしゃ織り、綾織り、緯糸挿入の経編みである事が望ましい。緯糸挿入の経編みの場合には、この緯糸を織物の場合の緯糸と同じように考える。少なくとも３軸にすることにより、応力が分散できるだけでなく、交点の結着力が高まり低伸度での引張強力を高めることができる。
【００１２】
本発明において用いられるネット状編織物は、粗目の物であって、隣合っている糸条との間に、約０．５ｍｍ〜３０ｍｍの間隙を有している事が望ましく、更には５〜２５ｍｍである事が望ましい。すなわち、経糸、緯糸の間に形成される間隙空間の面積は、０．２５ｍｍ２〜９００ｍｍ２である事が好ましく、更には２５ｍｍ２ 〜６２５ｍｍ２ である事が望ましい。
【００１３】
また樹脂の付着量としては全繊維重量に対して少なくとも３０％であることが好ましい。３０％未満であると落石防止用ネット状編織物として初期衝撃吸収に必要な５％伸長時の引張強力が低下し、また経方向、方向の最大引張強力の４０％荷重下におけるクリープ伸びが１０％以上となるため好ましくない。ネット状編織物の交点を結着する樹脂の量が不足するためと考えられる。また１００％を超える場合は必要な引張強力を得ることはできるが、ネット状編織物全体の重量が大きく、また硬く柔軟性のないものになり、土木用としては好ましくない。また樹脂の付着形態としては特に限定はないが、ネット交点が樹脂によって被覆結着されていることが望ましい。
【００１４】
また更に該樹脂としては、例えば、エポキシ系、不飽和ポリエステル系、アクリル系、ポリオレフィン系、ポリ塩化ビニル系、酢酸ビニル系又はこれらと硬化剤としてエポキシ系、メチロールメラミン系の樹脂を使用したものが好ましい。中でもエポキシ系、不飽和ポリエステル系樹脂が好ましい。
【００１５】
又この樹脂を使用して、ネット状編織物基布に樹脂加工を行う場合の加工温度が１００℃未満であることが好ましい。加工温度が１００℃を越えると、多軸ネット状編織物の基布に収縮が発生し、初期引張強力の低下、引張伸度の増大、特にクリープ特性の低下し、経方向、方向の最大引張強力の４０％荷重下におけるクリープ伸びが１０％以上となるため好ましくない。
【実施例】
【００１６】
以下実施例をあげて、本発明を具体的に説明する。なお、実施例で用いた物性の測定方法は下記の通りである。
１）引張強力の測定方法：東洋ボールドウィン社製１００ｋＮ引張試験機を用い、ネット状編織物の引張強力を測定した。条件・・・試料長：２００ｍｍ 引張速度：２ｍｍ／ｍｉｎ
２）クリープ測定方法：ネット状編織物の試料を３００ｍｍ×５０ｍｍにサンプリングし、間隔２００ｍｍの印をつける。そして試料の一端を上部クランプで固定し、他端に一定の荷重を加え、少なくとも１０００時間放置し、クリープ伸びを測定する。
３）樹脂の付着量：単位面積当りの樹脂付着量、単位面積当りの繊維質量、樹脂質量含有率、繊維質量含有率は、次式（１）〜（４）によって算出する。
ＷＣ＝（Ｗ３−Ｗ２）×１００
ＷＲＰ＝［Ｗ１−（Ｗ３−Ｗ２）］／Ｗ１×１００
ＷＦＲ＝（Ｗ３−Ｗ２）／Ｗ１×１００
ここに ＷＣ：単位面積当りの繊維質量（ｇ／ｍ２）
ＷＲＰ：樹脂質量含有率（％）
ＷＦＲ：繊維質量含有率（％）
Ｗ１：繊維試験片質量（ｇ）
Ｗ２：生反質量（ｇ）
Ｗ３：総質量（ｇ）
【００１７】
［実施例１］
ネット状編織物基布を構成する繊維糸条としてパラ型全芳香族ポリアミドであるコポリパラフェニレン ３．４’オキシジフェニレンテレフタルアミド繊維（帝人テクノプロダクツ製  テクノーラ）を用いて、緯糸に１６７０ｄｔｅｘのアラミドマルチフィラメント糸を３本引き揃えた糸条、経糸に３３４０ｄｔｅｘのアラミドマルチフィラメント糸を２本引き揃えた糸条を作成した。この糸条を用いて緯糸総繊度１６７００ｄｔｅｘ、経糸総繊度１６７００ｄｔｅｘで３軸の目合いが（経糸、緯糸のそれぞれ平行に隣り合っている糸条との間が１〜６０ｍｍ、経糸、緯糸の間に形成される間隙空間の面積が１０〜３６０ｍｍ２ のからみ織物）を作成した。このネット状織物基布に、ビニルエステル系樹脂（昭和高分子社製  リポキシ）を用いて９０℃の温度でネット状編織物基布に樹脂加工し、ネット状織物を作成した。樹脂付着量は３２％であった。引張特性、クリープ特性、樹脂付着量を測定した結果を表１に示す。得られたネット状織物は５％伸長強力が経方向９１．９ｋＮ／ｍ緯方向２２．９ｋＮ／ｍであり、クリープも経方向、緯方向ともそれぞれ８．８％、８．３％であり、盛土補強用とともに落石防止ネットとしても有用であった。
【００１８】
［実施例２］
使用した樹脂は実施例１同様のものを用い、付着量を５０％となるように樹脂濃度を調整した以外は実施例１と同様に行った。引張特性、クリープ特性、樹脂付着量を測定した結果を表１に示す。得られたネット状織物は５％伸長強力が経方向９３．８ｋＮ／ｍ、緯方向２３．６ｋＮ／ｍであり、クリープも経方向、緯方向ともそれぞれ８．９％、８．１％であり、盛土補強用とともに落石防止ネットとしても非常に有用なものであった。
【００１９】
［比較例１］
使用した樹脂は実施例１同様のものを用い、付着量を２０％となるように樹脂濃度を調整した以外は実施例１と同様に行った。引張特性、クリープ特性、樹脂付着量を測定した結果を表１に示す。得られたネット状織物は５％伸長強力が経方向５８．０緯方向１９．３ｋＮ／ｍであり、クリープも経方向、緯方向ともそれぞれ１１．０％、１０．８％あり、盛土補強用としても、落石防止ネットとしても不適であった。
【００２０】
［比較例２］
ネット状織物を２軸とした以外は実施例１と同じ条件で行った。引張特性、クリープ特性、樹脂付着量を測定した結果を表１に示す。得られたネット状織物は５％伸長強力が経方向３６．７ｋＮ／ｍ緯方向９．１ｋＮ／ｍであり、クリープも経方向、緯方向ともそれぞれ１０．５％、１０．３％であり、盛土補強用とともに落石防止ネットとしても不適であった。
【００２１】
【表１】
2007224431.tif 000002
【産業上の利用可能性】
【００２２】
本発明は、土木建設用、特に盛土補強用または、軟弱地盤改良用だけでなく落石防止、コンクリート剥離落下防止に好適なネット状編織物を提供する。